(57)【要約】【課題】紙ベースのライナーを使用してもゆず肌が生じにくい装飾用粘着シート及びその製造方法を提供すること。【解決手段】粘着層、着色フィルム層及びクリアフィルム層を含む積層体と、粘着層側に配置された紙ベースのライナーと、を備える装飾用粘着シートであって、積層体は、ライナーの表面のうねりに沿ってライナーを覆うように形成されており、平滑面に貼付することにより積層体が平坦化する、装飾用粘着シート。【選択図】図１
2015000915.tif 000002
【特許請求の範囲】
【請求項１】
粘着層、着色フィルム層及びクリアフィルム層を含む積層体と、前記粘着層側に配置された紙ベースのライナーと、を備える装飾用粘着シートであって、
前記積層体は、前記ライナーの表面のうねりに沿って前記ライナーを覆うように形成されており、
平滑面に貼付することにより前記積層体が平坦化する、装飾用粘着シート。
【請求項２】
粘着層、着色フィルム層及びクリアフィルム層を含む積層体と、前記粘着層側に配置された紙ベースのライナーと、を備える装飾用粘着シートであって、
前記着色フィルム層の一方面側に前記クリアフィルム層を形成した後に、前記着色フィルム層の他方面側に、前記粘着層を介して前記ライナーを接合して得ることができ、平滑面に貼付することにより前記積層体が平坦化する装飾用粘着シート。
【請求項３】
前記紙ベースのライナーは、紙シートの一方面に第１の樹脂層を、他方面に第２の樹脂層を備える、請求項１又は２に記載の装飾用粘着シート。
【請求項４】
前記第１の樹脂層及び前記第２の樹脂層は、ポリエチレンフィルムである、請求項３に記載の装飾用粘着シート。
【請求項５】
前記紙ベースのライナーは前記粘着層側の表面に凹凸構造を有しており、前記粘着層は該凹凸構造に対応する形状を有する、請求項１〜４のいずれか一項に記載の装飾用粘着シート。
【請求項６】
紙ベースのライナー、粘着層、着色フィルム層及びクリアフィルム層を備える装飾用粘着シートの製造方法であって、
前記着色フィルム層の一方面側にクリアフィルム層を形成した後に、前記着色フィルム層の他方面側に、前記粘着層を介して前記ライナーを接合する、装飾用粘着シートの製造方法。
【発明の詳細な説明】
【技術分野】
【０００１】
本発明は、装飾用粘着シート及びその製造方法に関する。
【背景技術】
【０００２】
近年、塗料の代替として装飾用粘着シートが使用されることが多くなっている。例えば、高光沢ブラックアウトフィルムは、自動車のピラー等に用いられる装飾用粘着シートであり、従来、各種高光沢ブラックアウトフィルムが提案されている（例えば特許文献１、２参照）。
【先行技術文献】
【特許文献】
【０００３】
【特許文献１】特開２００８−１６９３９９号公報
【特許文献２】特開２００７−２６９９２８号公報
【発明の概要】
【発明が解決しようとする課題】
【０００４】
高光沢ブラックアウトフィルムのような装飾用粘着シートに対しては、高光沢等の特性は維持しつつ、コストを削減することが強く求められている。そこで、装飾用粘着シートを構成するライナーに安価な紙を使用することが検討されているが、その場合、被着体に貼りつけた後にも、装飾用粘着シートの表面に紙のうねりに起因する「ゆず肌」と呼ばれるうねりが生じやすい。
【０００５】
一般に、装飾用粘着シートは、ライナー上に、粘着層、着色フィルム、クリアフィルム層を含む積層体を順次積層して形成するが、紙のライナーを用いる場合は、装飾用粘着シートを被着体に貼り付けた場合、紙のうねりに起因した装飾用粘着シート表面の「ゆず肌」が特に生じやすい。
【０００６】
そこで、本発明の目的は、紙ベースのライナーを使用してもゆず肌が生じにくい装飾用粘着シート及びその製造方法を提供することにある。
【課題を解決するための手段】
【０００７】
本発明は、粘着層、着色フィルム層及びクリアフィルム層を含む積層体と、粘着層側に配置された紙ベースのライナーと、を備える装飾用粘着シートであって、積層体は、ライナーの表面のうねりに沿ってライナーを覆うように形成されており、平滑面に貼付することにより積層体が平坦化する、装飾用粘着シートを提供する。
【０００８】
また、本発明は、粘着層、着色フィルム層及びクリアフィルム層を含む積層体と、粘着層側に配置された紙ベースのライナーと、を備える装飾用粘着シートであって、着色フィルム層の一方面側にクリアフィルム層を形成した後に、着色フィルム層の他方面側に、粘着層を介してライナーを接合して得ることができ、平滑面に貼付することにより積層体が平坦化する装飾用粘着シートを提供する。
【０００９】
また、本発明は、紙ベースのライナー、粘着層、着色フィルム層及びクリアフィルム層を備える装飾用粘着シートの製造方法であって、着色フィルム層の一方面側にクリアフィルム層を形成した後に、着色フィルム層の他方面側に、粘着層を介してライナーを接合する、装飾用粘着シートの製造方法を提供する。
【発明の効果】
【００１０】
本発明によれば、紙ベースのライナーを使用してもゆず肌が生じにくい装飾用粘着シート及びその製造方法を提供することができる。
【図面の簡単な説明】
【００１１】
【図１】（ａ）は装飾用粘着シートの一実施形態を示す模式断面図、（ｂ）は（ａ）の装飾用粘着シートを被着体に貼付した状態を示す模式断面図である。
【図２】（ａ）は着色フィルム層を形成する工程、（ｂ）は着色フィルム層上にクリアフィルム層、カバー層及びプライマー層を形成する工程、（ｃ）はライナー上に粘着層を形成する工程、（ｄ）は（ｂ）の積層体と（ｃ）の積層体とを貼り合せる工程、をそれぞれ示す模式断面図である。
【図３】（ａ）はライナーをエンボス加工するために用いたツールの平面図、（ｂ）は断面図、（ｃ）は凹部の拡大断面図、（ｄ）は凸部の拡大断面図である。
【図４】（ａ）は着色フィルム層及びプライマー層を形成し、バッキングフィルムを剥がした工程、（ｂ）はライナー上に粘着層を形成する工程、（ｃ）は（ｂ）の積層体と（ａ）の積層体を貼り合せる工程、（ｄ）は（ｃ）の積層体上にクリアフィルム層及びカバー層を形成する工程、（ｅ）は、（ｄ）の装飾用粘着シートを被着体に貼付した状態、をそれぞれ示す模式断面図である。
【発明を実施するための形態】
【００１２】
本発明の装飾用粘着シートは、粘着層、着色フィルム層及びクリアフィルム層を含む積層体と、粘着層側に配置された紙ベースのライナーと、を備え、積層体がライナーの表面のうねりに沿ってライナーを覆うように形成されており、平滑面に貼付することにより積層体が平坦化することを特徴とする。
【００１３】
ここで、「ライナーの表面のうねり」とは、数百μｍ〜数十ｍｍの周期で現れる、表面形状の変化をいう。
【００１４】
また、積層体が、「ライナーの表面のうねりに沿って」とは、積層体がライナーの表面上に略均一な厚みで形成され、積層体自体の表面が、ライナーの表面のうねりと略同様のうねりを持つ状態をいう。
【００１５】
この粘着シートでは、積層体がライナーの表面のうねりに沿って形成されているため、ライナーを剥離して積層体を被着体に貼付すると、ライナーの表面のうねりに沿った形状であった積層体が、このうねりよりも平坦な状態に形状変化する。特に、被着体が平滑面であるときは、うねりが解消して平滑化された積層体が得られる。
【００１６】
また、本発明の装飾用粘着シートは、粘着層、着色フィルム層及びクリアフィルム層を含む積層体と、粘着層側に配置された紙ベースのライナーと、を備え、着色フィルム層の一方面側にクリアフィルム層を形成した後に、着色フィルム層の他方面側に、粘着層を介してライナーを接合して得ることができ、平滑面に貼付することにより積層体が平坦化することを特徴とする。
【００１７】
この粘着シートでは、着色フィルム層とクリアフィルム層とをライナーとは別個に積層するため、着色フィルム層とクリアフィルム層との積層体は、ライナーのうねりの影響をうけず、略均一な厚みの平坦な状態となる。したがって、着色フィルム層とクリアフィルム層とをライナーに接合すると、着色フィルム層とクリアフィルム層とがライナー表面のうねりに沿って形成されるが、ライナーを剥離して積層体を被着体に貼付すると、うねりが解消して平坦化した積層体が得られる。
【００１８】
紙ベースのライナーは、紙シートの一方面に第１の樹脂層を、他方面に第２の樹脂層を備えてもよい。この場合、ライナーの表面のうねりをより緩和できる。また、紙シートの両面に樹脂層を形成することで、ライナーのカールや反りの発生を抑制できる。
【００１９】
第１の樹脂層及び第２の樹脂層は、ポリエチレンフィルムであってもよい。この場合、第１の樹脂層へのエンボス工程が容易にできる。その結果、粘着剤層に凹凸加工を施すことが可能になる。
【００２０】
紙ベースのライナーは、粘着層側の表面に微細な凹凸構造を有してもよい。この場合、粘着層にライナー表面の凹凸構造が転写されるため、粘着シートを被着体に貼付する際に、粘着層に溝を形成できる。粘着シートと被着体との間に入り込んだ気泡等をこの溝を介して外部へ流出させることが容易になり、粘着シートが装飾用として適した美観を有する。
【００２１】
また、本発明の装飾用粘着シートの製造方法は、着色フィルム層の一方面側にクリアフィルム層を形成した後に、着色フィルム層の他方面側に、粘着層を介してライナーを接合することを特徴とする。
【００２２】
この粘着シートの製造方法では、着色フィルム層とクリアフィルム層とをライナーとは別個に積層するため、ライナーのうねりの影響をうけず、略均一な厚みの平坦な積層体として得ることが可能となる。したがって、着色フィルム層とクリアフィルム層とをライナーに接合すると、着色フィルム層とクリアフィルム層とがライナー表面のうねりに沿って形成されるが、ライナーを剥離して積層体を被着体に貼付すると、うねりが解消して平坦化した積層体が得られる。
【００２３】
以下、図面を参照し、本発明に係る装飾用である粘着シートの実施形態について説明する。
【００２４】
図１（ａ）は、粘着シートの一実施形態を示す模式断面図である。図１（ａ）に示すように、粘着シート１は、紙ベースであるライナー２と、ライナー２上に形成された積層体３と、積層体３のライナー２と反対側の面上に形成されたカバー層４とを備える。ライナー２は、紙シート２１と、紙シート２１の積層体３側の面上に形成された第１の樹脂層２２と、紙シート２１の積層体３とは反対側の面上に形成された第２の樹脂層２３とを有する。積層体３は、ライナー２側から順に、粘着層３１と、プライマー層３２と、着色フィルム層３３と、クリアフィルム層３４とを有する。積層体３及び積層体３を構成する各層は略均一な厚みを有し、ライナー２の表面のうねりに沿ってライナーを覆うように形成されている。
【００２５】
図１（ｂ）は、粘着シート１を被着体に貼付したときの様子を示す模式断面図である。図１（ｂ）に示すように、粘着シート１を被着体１０に貼付する際には、ライナー２を剥離し、粘着層３１と被着体１０とを接合する。また、貼付完了後にカバー層４を剥離する。すなわち、粘着シート１を使用する際には、積層体３が被着体１０に貼付された状態となる。平滑面を有する被着体１０に貼付された積層体３は、平坦化され、表面にうねりは存在しない。
【００２６】
紙シート２１としては、特に限定はないが、例えば上質紙やグラシン紙、あるいはクレーコート紙等の各種のコート紙を用いることができる。また、紙シート２１の表面には、通常うねりが存在するが、平滑であることが好ましい。例えば、ＪＩＳ  Ｐ  ８１１９：１９９８で規定される紙及び板紙−ベック平滑度試験方法による平滑度試験方法のベック平滑度の秒数が長い程、平滑性が高く、好ましい。
【００２７】
第１の樹脂層２２及び第２の樹脂層２３は、互いに同一でも異なっていてもよく、例えばポリエチレン樹脂で構成される。エンボス加工を行うためには、加工がし易い低密度ポリエチレンが好ましく、耐熱性を付与する観点からは、高密度ポリエチレンが好ましい。第１の樹脂層２２の厚みは、エンボス加工を行う場合は、作製するエンボスの溝高さより厚くする必要があるため、例えば１０〜１００μｍ、又は２０〜５０μｍとする。また、第２の樹脂層２３は、紙シートのカールを抑える観点から第１の樹脂層２２とほぼ同等の厚みを有することが好ましい。
【００２８】
また、第１の樹脂層２２及び第２の樹脂層２３がポリエチレンから構成される場合、その重量（厚み）は、１０ｇ／ｍ２以上であってもよく、２０ｇ／ｍ２以上であってもよく、３０ｇ／ｍ２以上であってもよく、４０ｇ／ｍ２以上であってもよい。上記重量（厚み）の上限は、特に制限されないが、例えば１００ｇ／ｍ２以下又は５５ｇ／ｍ２以下である。重量（厚み）が４０ｇ／ｍ２以上であると、紙シート２１のうねりを効果的に緩和できる。
【００２９】
また、第１の樹脂層２２には、凹凸構造が形成されていてもよい。この凹凸構造は、後述するように、粘着層３１に当該凹凸構造を転写するために形成される。凹凸構造の形成方法としては、例えば第１の樹脂層２２の表面をエンボス加工する方法が挙げられる。
【００３０】
ライナー２は、表面に紙シート２１のうねりに起因するうねりを有する。典型的には、うねりの周期は、例えば数百μｍ〜数十ｍｍであり、うねりの高さは、数百μｍ〜１ｍｍ程度である。これらのうねりは、一般の表面粗さとは区別される大きな表面形状の変化であり、例えば、後述するｗａｖｅ−ｓｃａｎ  ＤＯＩ（ＢＹＫ  Ｇａｒｄｎｅｒ社製）等で測定できる。
【００３１】
積層体３を構成する各層は、柔軟で可撓性を持つとともに、一度伸長させられるとフィルムが当初の長さに戻ることのないような十分な非弾性変形性を伸長後に有する材料からなることが好ましい。各層の具体的な構成は、以下のとおりである。
【００３２】
粘着層３１には、例えばアクリル系粘着剤を用いる。粘着層３１の厚みは、例えば１０〜６０μｍ又は２０〜４０μｍである。
【００３３】
また、粘着層３１には、凹凸構造が形成されていてもよい。この凹凸構造により、積層体３を被着体に貼付する際に、積層体３と被着体との界面に存在する気泡等を外部へ流出させることができるため、積層体３は装飾用として適した美観を有することができる。具体的には、この凹凸構造では、凹部が粘着層３１の面内方向を横切るように溝部として形成されていることが好ましい。このような凹部としては、例えば、１００〜３００μｍ間隔で、平行に複数形成された溝部又は格子状に形成された溝部が挙げられる。このような凹凸構造については、例えば特開２００８−１６９３９９号公報に開示されている。凹凸構造の形成方法としては、上述のとおり、例えば第１の樹脂層２２の表面をエンボス加工して所望の凹凸構造を形成し、形成された凹凸構造を粘着層３１に転写する方法が挙げられる。
【００３４】
プライマー層３２は、粘着層３１と着色フィルム層３３との接着を強化するために設けられている。プライマー層３２は、例えばポリ（メタ）アクリレートとポリエチレンイミンのグラフト化物から構成される。なお、粘着層３１と着色フィルム層３３とが十分に接着されていれば、プライマー層は必ずしも設けなくてよい。また、コロナ処理等の表面処理でプライマー層の代替とすることもできる。
【００３５】
着色フィルム層３３は、例えばカーボンブラックを含む塩化ビニル、ポリプロピレン（ＰＰ）、ポリエチレン（ＰＥ）、ポリエチレンテレフタレート（ＰＥＴ）、ポリブチレンテレフタレート（ＰＢＴ）、ＡＢＳ樹脂、ポリカーボネート、アクリル樹脂などから構成される。着色フィルム層３３の厚みは、例えば２０〜２００μｍ又は５０〜１００μｍである。ここで、着色フィルム層とは、装飾に適したものであれば、色や柄の限定はない。必ずしも黒色である必要はなく、単色である必要もなく、色や柄の限定はない。金属色や透明色であってもよい。
【００３６】
クリアフィルム層３４は、例えばポリウレタン、アクリル樹脂から構成される。クリアフィルム層３４の厚みは、例えば５〜５０μｍ又は１０〜３０μｍである。
【００３７】
カバー層４は、積層体３を被着体に貼付するまでの間、クリアフィルム層３４表面を保護するために設けられている。カバー層４は、例えばＰＥＴ、ＰＰ、ＰＥなどから構成される。カバー層４の厚みは、例えば１０〜２００μｍ又は５０〜１００μｍである。
【００３８】
図１（ａ）に示すように、粘着シート１において、積層体３は、ライナー２上に形成されており、ライナー２表面のうねりに沿って同様のうねりを有している。しかし、図１（ｂ）に示すように、ライナー２を剥離して積層体３を平坦な被着体に貼付すると（カバー層４もその後剥離する）、積層体３の表面は、ライナー２上に形成されていたときより、すなわちライナー２表面よりも平坦になり、ゆず肌が生じない。これは、積層体３が柔軟で可撓性を有しており、かつ、積層体３それ自体が場所によらず略均一な膜厚で形成されていることに起因する。ここで、略均一な膜厚とは、被着体に貼付した後の積層体３の表面がライナー２表面よりも平坦になる程度の膜厚の均一性をいう。結果として、被着体に対し、ゆず肌のない、極めて滑らかで高い光沢性のある装飾表面を持つ積層体３を形成することができる。
【００３９】
なお、本実施形態では積層体３は図１（ｂ）に示す構造であるが、粘着層３１とクリアフィルム層３４層との間には、着色フィルム層以外にも、印刷層、金属層、透明樹脂層、他の粘着層、他の着色フィルム層等、種々の層を含めることができる。
【００４０】
なお、紙ベースのライナーとして、クレーコート紙等の平滑性の高い紙を用いる、あるいは、紙ベースのライナーに第１の樹脂層及び第２の樹脂層の厚みを４０ｇ／ｍ２以上又は５０ｇ／ｍ２以上に調整することなどで、うねりを極めて低減できた紙ベースライナーを使用できる。この場合は、粘着シートの作製方法によらず、表面のうねりが極めて少ない粘着シートを作製できるとともに、それを被着体に貼り付けた場合は、表面にゆず肌がほとんどない積層体を得ることができる。
【００４１】
次に、本発明に係る装飾用である粘着シートの製造方法の好適な実施形態について説明する。
【００４２】
図２は、粘着シートの製造方法の一実施形態を示す模式断面図である。図２に示すように、本実施形態の粘着シートの製造方法は、プライマー層３２と、着色フィルム層３３と、クリアフィルム層３４と、カバー層４とを積層した後に、この積層体とライナー２とを粘着層３１を介して接合することを特徴とする。
【００４３】
まず、図２（ａ）に示すように、バッキングフィルム３５上に着色フィルム層３３を塗布する。なお、バッキングフィルムとは、塗布された溶液が乾燥後剥離できるよう、表面に剥離処理を施したフィルムである。着色フィルム層３３は、例えばカーボンブラック及び塩化ビニルを含む溶液をバッキングフィルム３５上に塗布することによって形成される。なお、所望の膜厚の着色フィルム層３３を得るために、上記塩化ビニル溶液の塗布を複数回繰り返し行ってもよい。
【００４４】
バッキングフィルム３５としては、例えば紙シート、ＰＥＴを用いるが、クリーン環境の中で粘着シートを製造できる点では、ＰＥＴを用いることが好ましい。また、バッキングフィルム３５としては、上記塩化ビニル溶液を塗布後、剥離しやすいように表面処理されているものであることが好ましく、例えばラテックスが表面に塗布されたバッキングフィルムを用いる。
【００４５】
次に、図２（ｂ）に示すように、着色フィルム層３３の上にクリアフィルム層３４及びカバー層４を形成した後、着色フィルムからバッキングフィルム３５を剥離し、着色フィルム層３３の一方面側にプライマー層３２を形成する。プライマー層３２は、例えばポリ（メタ）アクリレートとポリエチレンイミンとのグラフト化物を含む溶液を着色フィルム層３３の一方面上に塗布することによって形成される。クリアフィルム層３４は、例えばポリエステルポリオール及びポリイソシアネートを含む溶液を着色フィルム層３３の他方面上に塗布しウレタン化させることによって形成される。カバー層４は、例えばＰＥＴフィルムをクリアフィルム層３４の着色フィルム層３３とは反対側の表面に貼り合せることで形成される。
【００４６】
このように形成されるプライマー層３２、着色フィルム層３３、クリアフィルム層３４及びカバー層４からなる積層体の膜厚は均一であることが好ましい。ここでの膜厚が均一であれば、この後形成される粘着シート１が、ライナー２のうねりに起因するうねりを有することとなっても、最終的に粘着シート１からライナー２を剥離して被着体に貼付すると、ゆず肌を生じない平坦な積層体３が得られることとなる。
【００４７】
一方、図２（ｃ）に示すように、図２（ｂ）の積層体とは別に、紙シート２１の一方面に第１の樹脂層２２を、他方面に第２の樹脂層２３を備えるライナー２の第１の樹脂層２２上に、粘着層３１を形成する。粘着層３１は、例えばアクリル系粘着剤を第１の樹脂層２２上に塗布することによって形成される。
【００４８】
次に、図２（ｄ）に示すように、上記で得られた、プライマー層３２、着色フィルム層３３、クリアフィルム層３４及びカバー層４からなる積層体と、ライナー２とを、粘着層３１を介して貼り合せる。そうすると、ライナー２は表面にうねりを有しているため、貼り合された後の積層体３は、ライナー２表面のうねりに沿って形成される。
【００４９】
以上のように、本実施形態に係る製造方法では、ライナー２と積層体３とを別個に形成し、それぞれを貼り合せることによって粘着シート１を作製する。したがって、粘着シート１はライナー２表面のうねりに起因するうねりを有しているが、積層体３が均一な膜厚で形成されていることによって、ライナー２を剥離して積層体３を平滑な被着体に貼付すると、積層体３の表面は、ライナー２上に形成されていたときより、すなわちライナー２表面よりも平滑になりゆず肌を生じない。結果として、被着体に対し、ゆず肌のない、極めて滑らかで高い光沢性のある装飾表面を持つ積層体３を得ることができる。
【実施例】
【００５０】
以下、実施例により本発明を具体的に説明するが、本発明は以下の実施例に限定されるものではない。
【００５１】
（粘着シートの作製）
実施例及び比較例では、以下の条件で調製した塩化ビニル溶液、プライマー溶液、粘着剤溶液及びクリア溶液を使用した。
【００５２】
塩化ビニル溶液：カーボンブラック７重量部とポリエステル系可塑剤９３重量部を混合して形成した着色混合溶液１４重量部、塩化ビニルコンパウンド（ポリワン株式会社製、Ｇｅｏｎ  １７８）４０重量部、光安定剤（株式会社  ＡＤＥＫＡ製、アデカスタブ  ＳＣ−１００３）２重量部、耐候剤（ＢＡＳＦ  ＳＥ社製、Ｕｖｉｎｕｌ  ３０３９）２重量部、炭酸カルシウム（備北粉化工業株式会社製、ホワイトンＳＢ赤）６重量部、及び溶剤（山一化学工業株式会社製、ＤＩＸ−３ＭＹ  ソルベント）３５重量部を混合して、塩化ビニル溶液を調製した。
【００５３】
プライマー溶液：アミン官能性アクリルポリマー（株式会社日本触媒製、ポリメントＮＫ−３５０）３０重量部に、溶剤として、トルエン２０重量部及びイソプロピルアルコール５０重量部を加え、プライマー溶液を調製した。
【００５４】
粘着剤溶液：米国特許第４，７３７，５７７号明細書の感圧接着剤コポリマー製造方法に従って、９０部のイソオクチルアクリレート、及び１０部のアクリル酸を用いて溶液型のアクリル系感圧接着剤を調製した。このアクリル系感圧接着剤を米国特許第５，６４８，４２５号明細書に開示されているもののようなアジリジン架橋剤で固形分約２５％に希釈して粘着剤溶液を調製した。
【００５５】
クリア溶液：アクリルポリオール（ヴィヴァーゾ有限会社製、デスモフェン  Ａ５６５Ｘ）を６０重量部、イソシアネート（日本ポリウレタン工業株式会社製、＃３００  ＨＡＲＤＮＥＲ）を２０重量部、耐候剤（ＢＡＳＦジャパン株式会社製、Ｔｉｎｕｖｉｎ  Ｂ７５）を１重量部、及び溶剤（日本乳化剤株式会社製、ＭＦＧ−ＡＣ）１２重量部を混合し、クリア溶液を調製した。
【００５６】
［実施例１］
以下のステップに従って、装飾用である粘着シートを作製した。
【００５７】
＜ステップ１−１＞
塩化ビニル溶液を、紙バッキングフィルム（ＰＺ  ＳＣＷ２００）上に塗布し、７５℃から１７０℃に温度を徐々に上げながら約２分３０秒間乾燥して、黒色塩化ビニルフィルムを得た。なお、紙バッキングフィルム（ＰＺ  ＳＣＷ２００）とは、塩化ビニル溶液を塗布するための、ラテックスを塗布した紙シートである。乾燥後の黒色塩化ビニルフィルムの厚みは、５０．５μｍであった。
【００５８】
＜ステップ１−２＞
黒色塩化ビニルフィルム上に塩化ビニル溶液を塗布し、６０℃から１９０℃に温度を徐々に上げながら約２分３０秒間乾燥して、着色フィルム層を得た。乾燥後の着色フィルム層の総膜厚（ステップ１−１で得られたフィルムも含む）は、１０１μｍであった。
【００５９】
＜ステップ１−３＞
クリア溶液を、ステップ１−２で作製した着色フィルム層上に塗布し、９０℃から１００℃の温度で約３分間乾燥した。得られたクリアフィルム層の厚みは２０μｍであった。
【００６０】
＜ステップ１−４＞
ステップ１−３で作製したクリアフィルム層上に厚み５０μｍのＰＥＴフィルム（ＴＡＧ−５０、ユニチカ（株）製）を貼り合わせた。
【００６１】
＜ステップ１−５＞
上記紙バッキングフィルムを着色フィルム層から剥離した。
【００６２】
＜ステップ１−６＞
プライマー溶液を、紙バッキングフィルムを剥離した後の着色フィルム層上に塗布し、１２０℃から１６０℃の温度で約３０秒間乾燥した。
【００６３】
＜ステップ１−７＞
粘着剤溶液を、凹凸構造が形成されているライナーの表面上に塗布し、６０℃から９０℃の温度で約３分間乾燥した。
【００６４】
ライナー表面の凹凸構造は、ポリコート剥離紙（Ｍｏｎｄｉ  Ｉｎｎｃｏａｔ社製）のポリエチレン層表面をシリコン化処理し後、凹凸構造を有するツールを用いてエンボス加工することにより形成した。図３は、ライナーをエンボス加工するために用いたツールの形状を説明するための模式図である。図３（ａ）の平面図及び図３（ｂ）の断面図に示すように、ツールは、格子状の凹部と、該凹部に囲まれるように配置された四角錐状の凸部とを有する。凹部及び凸部は、より詳細には、それぞれ図３（ａ）及び図３（ｂ）に示したような形状である。なお、ライナーの一方面側には、ツールの形状を反転させた形状が付与された。
【００６５】
＜ステップ１−８＞
ステップ１−６で作製した積層体と、ステップ１−７で作製した粘着層付ライナーとを貼り合わせて、粘着シートを得た。
【００６６】
［比較例１］
以下のステップに従って、粘着シートを作製した。図４は、比較例１における粘着シートの製造方法を示す模式断面図である。以下では、図４を適宜参照しながら説明する。
【００６７】
＜ステップ２−１、２−２＞
それぞれステップ１−１、１−２と同様にして、着色フィルム層３３０を作製した。
【００６８】
＜ステップ２−３＞
プライマー溶液を、ステップ２−２で作製した着色フィルム層３３０上に塗布し、１２０℃から１６０℃の温度で約３０秒間乾燥した。乾燥後のプライマー層３２０の厚みは、０．１μｍ以下であった。
【００６９】
＜ステップ２−４＞
上記紙バッキングフィルムを着色フィルム層３３０から剥離した（図４（ａ））。
【００７０】
＜ステップ２−５＞
粘着剤溶液を、実施例１で用いたものと同じライナー２００上に塗布し、７０℃から９０℃の温度で約４分間乾燥した。（図４（ｂ））。
【００７１】
＜ステップ２−６＞
ステップ２−４で作製したプライマー層３２０と、ステップ２−５で作製した粘着層３１０とを貼り合わせた（図４（ｃ））。
【００７２】
＜ステップ２−７＞
クリア溶液を、ステップ２−６で作製した着色フィルム層３３０上に塗布し、オーブンで、８５℃から９５℃で約２分３０秒間乾燥した。
【００７３】
＜ステップ２−８＞
厚み５０μｍのＰＥＴフィルム４００をステップ２−７で作製したクリア層３４０上に貼り合わせて、粘着シート１００を得た（図４（ｄ））。クリアフィルム層３４０の表面は、ライナー２００のうねりを埋める、略平滑な面となった。また、クリアフィルム層３４０は、全体的に不均一な膜厚となり、その平均的な厚みは、２０μｍであった。
【００７４】
［実施例２］
ステップ１−１、１−２と同様の手順を行った後、プライマー溶液を着色フィルム層上に塗布し、１２０℃から１６０℃の温度で約３０秒間乾燥した。乾燥後のプライマー層の厚みは、０．１μｍ以下であった。
【００７５】
次に、クリア溶液を上記プライマー層上に塗布し、９０℃から１００℃の温度で約３分間乾燥した。クリアフィルム層の厚みは、２０μｍであった。続いて、ステップ１−４、１−５と同様の手順を行った。
【００７６】
一方、乾燥条件を６５℃から８５℃の温度で約６分間に変更した以外は、ステップ１−７と同様の手順でライナー上に粘着層を形成した。そして、ステップ１−８と同様の手順で、粘着シートを得た。
【００７７】
［比較例２］
ステップ２−５における粘着剤溶液の乾燥条件を６５℃から８５℃の温度で約３分間に変更し、ステップ２−７におけるクリア溶液の乾燥条件を９０℃から１００℃の温度で約３分間に変更した以外は、比較例１と同様に粘着シートを作製した。
【００７８】
［実施例３］
以下の点を変更した以外は、実施例１と同様にして粘着シートを作製した。まず、ステップ１−１において、紙バッキングフィルムをＰＥＴバッキングフィルム（ＰＺ  ＡＣＷ２００）に変更し、塩化ビニル溶液の乾燥条件を６０℃から１７０℃に徐々に上げながら約２分３０秒間に変更した。また、ステップ１−２における塩化ビニル溶液の乾燥条件を６５℃から１９２℃に徐々に上げながら約５分間に変更した。また、ステップ１−３におけるクリア溶液の乾燥条件を８５℃から９５℃で約２分３０秒間に変更した。
【００７９】
（粘着シートの評価）
実施例１〜３及び比較例１〜２で得られた粘着シートについて、以下の手順で粘着シートの特性を評価した。結果を表１に示す。
【００８０】
まず、硬質ガラス（コーティングテスター社製）上に、粘着シートからライナーを剥離したものを、布付きスキージを用いて貼り付けた。続いて、カバー層であるＰＥＴフィルムを剥離し、積層体の表面のゆず肌を、ｗａｖｅ−ｓｃａｎ  ＤＯＩ（ＢＹＫ  Ｇａｒｄｎｅｒ社製）を用いて測定した。ｗａｖｅ−ｓｃａｎ  ＤＯＩは、５つの異なる波長範囲ｄｕ（０．１ｍｍ未満）、Ｗａ（０．１ｍｍ〜０．３ｍｍ）、Ｗｂ（０．３ｍｍ〜１ｍｍ）、Ｗｃ（１〜３ｍｍ）及びＷｄ（３ｍｍ〜１０ｍｍ）に対して、ゆず肌指数を０〜１００の範囲で示す。このゆず肌指数が小さいほどゆず肌の程度が小さく、積層体表面の平滑性が高いことを意味する。
【００８１】
また、積層体表面の６０°光沢度を、グロスメーター  ＧＭＸ−２０３（株式会社  村上色彩技術研究所製）を用いて測定した。
【００８２】
【表１】
2015000915.tif 000003
【００８３】
表１からわかるように、実施例１〜３は、比較例１〜２と比較して、光沢度を同等に維持しつつ、０．３ｍｍより長い波長において小さいゆず肌指数を示した。
【００８４】
なお、比較例１〜２の粘着シートを被着体に貼付したときの状態を図４（ｅ）に模式的に示した。比較例の粘着シートでは、積層体３００の膜厚が均一でないため、積層体３００を被着体１０に貼付したとき、積層体３００表面にはゆず肌が生じた。
【符号の説明】
【００８５】
１…粘着シート、２…ライナー、３…積層体、４…カバー層、１０…被着体、２１…紙シート、２２…第１の樹脂層、２３…第２の樹脂層、３１…粘着層、３２…プライマー層、３３…着色フィルム層、３４…クリアフィルム層。
【図１】
2015000915.tif 000004
【図２】
2015000915.tif 000005
【図３】
2015000915.tif 000006
【図４】
2015000915.tif 000007